(57)【特許請求の範囲】
【請求項１】
（ａ）ポリフェニレンスルフィドマルチフィラメントヤーンまたはポリフェニレンスルフィドスパンヤーンおよび
（ｂ）２３０℃以上の煙点を有する天然オイルを含むジョイントシーリング組成物を含み、
ポリフェニレンスルフィドヤーンが６０〜８０％ｗ／ｗのヤーン上に２０〜４０％ｗ／ｗの量のジョイントシーラント組成物で被覆されているジョイントをシールするためのシーラント材料。
【請求項２】
天然オイルが、アボカドオイル、ベニバナ油、米ぬか油、大豆油およびゴマ油の少なくとも１つから選択される、請求項１に記載のシーラント材料。
【請求項３】
ジョイントシーリング組成物が、高い煙点を有する天然オイルを含む、請求項１または２に記載のシーラント材料。
【請求項４】
ヤーンが、ポリフェニレンスルフィドスパンヤーンである、請求項１〜３のいずれか一項に記載のシーラント材料。
【請求項５】
（ａ）マルチフィラメントまたはスパンヤーン、および
（ｂ）アボカドオイルを含むジョイントシーリング組成物
を含むジョイントをシールするためのシーラント材料。
【請求項６】
（ａ）ポリフェニレンスルフィドスパンヤーン、および
（ｂ）メチル末端ポリジメチルシロキサンを含むジョイントシーリング組成物
からなるジョイントをシールするためのシーラント材料。
【請求項７】
ジョイントシーリング組成物が、６０〜８０重量％の不活性充填剤を含む、請求項６に記載のシーラント材料。
【請求項８】
ジョイントシーリング組成物が、タルカム、炭酸カルシウム、およびポリ（メチルメタクリレート）マイクロビーズの組み合わせを含む、請求項６または７に記載のシーラント材料。
【請求項９】
ジョイントシーリング組成物が、２０〜４０重量％のメチル末端ポリジメチルシロキサンを含む、請求項６〜８のいずれか一項に記載のシーラント材料。
【請求項１０】
シーラント材料をシールするジョイントに直接適用するために供給することができるディスペンサー内に包装された請求項１〜９のいずれか一項に記載のシーラント材料を含む製品。
【発明の詳細な説明】
【技術分野】
【０００１】
本発明は、シーラント材料に関する。興味深いのは、シーラント材料がジョイントをシールすることに有用であることである。シールされるジョイントには、流体のための導管を結合するジョイントが含まれる。例えば、ジョイントはパイプジョイントであってもよい。本発明は、配管産業において有用である。特に興味深いのは、ねじ山付きパイプジョイントをシールするための材料である。
【背景技術】
【０００２】
パイプジョイントをシールするための材料は周知である。例えば、国際特許公報ＷＯ９８／４７８０５には、コーティング材料を含浸させたヤーン材料が記載されている。ＬＯＣＴＩＴＥ（登録商標）５５は、そこに開示された技術に基づいて販売される製品である。このような材料は非常に有用であり、ＬＯＣＴＩＴＥ（登録商標）５５は商業的に成功し続けており、性能の改善が有利となるアプリケーションおよび／または環境条件がある。
【０００３】
ドイツ特許公報ＤＤ２５４９１５には、ゴムコーティングを用いたパイプジョイントのシーラントが記載されている。ＥＰ１６４７５１１には、架橋シリコーンゴムで被覆されたポリマーコアを有するワイヤが記載されている。日本公開特許公報特開２００７−０１６１７３には繊維を含むマトリックス樹脂である回転ジョイントシーラントが記載されている。米国特許Ｎｏ．４，５０２，３６４には、複合繊維充填材料が記載されている。国際特許公報ＷＯ０１／３６５３７には、硬化性シリコーン組成物が記載されている。欧州特許公報ＥＰ０  ３９９  ６８２には、硬化性シロキサンシーラントが記載されている。米国特許公報Ｎｏ．２００１／００４４４８６には、プラスチゾル組成物が記載されている。中国特許公報１１２７７７４には、通信接続用シーリング材料が記載されている。中国特許公報１０９２４５９には、シーリング材料が記載されている。日本公開特許公報特開昭５２−２８５４８には、コーキング材料が記載されている。
【０００４】
欧州特許公報ＥＰ１  １２２  ２０２には、パイプシーラントをパイプ上に巻く巻き取り装置が記載されている。米国特許Ｎｏ．５，１７２，８４１には、コード分配装置が記載されている。米国特許Ｎｏ．４，６０６，１３４には、ストライキングラインディスペンサが記載されている。
【発明の概要】
【課題を解決するための手段】
【０００５】
一態様では、本発明は、ジョイントをシールするためのシーラント材料であって、
マルチフィラメントまたはスパンポリフェニレンスルフィドヤーンおよび
約２３０℃以上の煙点を有するシリコーンオイルまたは天然オイルを含むジョイントシーリング組成物を含み、
ポリフェニレンスルフィドヤーンがジョイントシーラント組成物で被覆されているシーラント材料を提供する。
【０００６】
驚くべきことに、このようなシーラント材料は、パイプジョイントなどのジョイントを容易にシールし、高温暴露に耐えることができることが判明した。
【０００７】
本発明で使用される用語「天然オイル」は、天然源から抽出されたオイルを意味し、石油を含まない。適切な天然オイルには、種子、果実および植物抽出物を含む植物に由来するものが含まれる。
【０００８】
本発明の範囲内で、煙点は、とりわけ煙点を試験するための標準法ＡＯＣＳ  Ｃｃ  ９ａ−４８（Ａｍｅｒｉｃａｎ  Ｏｉｌ  Ｃｈｅｍｉｓｔｓ’  Ｓｏｃｉｅｔｙ）によって測定した煙点である。
【０００９】
シリコーンオイルは、メチルで末端化されたポリジメチルシロキサンおよび／またはフェニル置換を有するポリジメチルシロキサンから選択される。実際、高温耐性を有するポリジメチルシロキサンに関心がある。
【００１０】
天然オイルは、アボカドオイル、ベニバナ油、米ぬか油、大豆油およびゴマ油から選択されることが望ましい。そのような天然オイルは、配管ジョイント、例えば飲料水配管システムに使用することができる。
【００１１】
ジョイントシーラント組成物は、約６０〜約８０％ｗ／ｗのヤーン上に約２０〜約４０％ｗ／ｗの量を有することができる。
【００１２】
望ましくは、ジョイントシーリング組成物は、高い煙点を有する天然オイルまたは持続可能なオイルを含む。驚くほど高温で耐性を示すが、毒性がないので、天然オイルの使用が好ましい。
【００１３】
望ましくは、ヤーンは、ポリフェニレンスルフィドスパンヤーンであり、特にこの組み合わせは試験したときに良好な結果を与えるので、ジョイントシーリング組成物はシリコーンオイルを含むことが望ましい。
【００１４】
本発明のジョイントシーリング組成物の全てが非硬化性組成物であることは理解されよう。さらに、本発明のジョイントシーリング組成物の全ては、樹脂などのキャリア内に分散された繊維を有さないことが理解されよう。本発明の組成物の全ては、ジョイントシーリング組成物が適用されるマルチフィラメントまたはスパンヤーンである。
【００１５】
本発明はまた、シールされるジョイントに直接適用するためにシーラント材料を供給することができるディスペンサー内に包装された、請求項に記載のシーラント材料を含む製品を含む。
【００１６】
煙点が高く、例えば約２３０℃以上であっても、驚くべきことに、本発明のシーラント材料でシールされたジョイントは、２８０℃以上までの温度に耐えることができることが見出された。たとえそのような温度であっても、煙点を超える温度で煙を出すことが予想されるにもかかわらず、オイルは煙を出さない。
【００１７】
従って、本発明は、高温、例えば約２３０℃以上、例えば２８０℃以上に耐え、漏洩することなく損傷を受けないままであるジョイントの有効なシーラントを提供する。
【００１８】
望ましくは、シーリング組成物は取り扱いの容易さを可能にするためにペーストの形態である。
【００１９】
本発明のいくつかの望ましい特性には、
インスタントシール；
ジョイントを少なくとも４５度、場合によっては３６０度まで再調整することができ、
２８０℃の耐熱性を有する。
【００２０】
天然の高煙点オイルに基づくペーストを使用することは、鉱物油、例えばシリコーンオイルのような他のオイルを使用することができないシーリング用途での使用の利点を提供する。例えば、塗料およびボディ修理店では、シリコーンベースの製品を現場で使用することはできない。
【００２１】
シリコーンオイルに基づくペーストを用いたヤーンスパンポリフェニレンスルフィドを使用すると、ポリフェニルスルホン（ＰＰＳＵ）配管に環境ストレスクラッキング（ＥＳＣ）を生じさせない製品が得られる。
【００２２】
本発明の組成物の他の可能性のある成分としては、炭酸カルシウム、タルク、必要に応じてレオロジー調整剤（例えば、有機粘土）のような不活性充填剤、およびポリテトラフルオロエチレン（ＰＴＦＥ）またはポリメチルメタクリレート（ＰＭＭＡ）などのポリマー充填剤から選択される１種または２種以上が含まれる。ＰＭＭＡが使用される場合、それは望ましくはマイクロビーズの形態である。
【図面の簡単な説明】
【００２３】
【図１】図１は、以下の実験の項で使用される試験アセンブリの図である。
【図２】図２は、以下の実験の項で記載されるシーラント材料が適用されたねじ山付きパイプジョイントの図である。
【発明を実施するための形態】
【００２４】
本発明によるシーラント材料は、以下の実験の項で記載のように調製した。  
＜実験＞
使用した材料は次のとおりである。
【００２５】
【表１】
0006788594.tif 000002
【００２６】
ヤーン１の２本のヤーンを、それらを並べて配置し、ペーストのバッチを介してそれらを引き出すことによって一緒に結合した。（ペーストは、いずれも共にねじれたり、絡み合ったりしないように、それらを一緒に保持するために使用した。）ヤーン２の２本のヤーンも、それらを並べて配置し、ペーストのバッチを介してそれらを引き出すことによって、同じ方法で一緒に結合した。
【００２７】
どの場合も使用されるペーストは、上記の表のａ１、ａ２、ｂ１またはｂ２として特定され、各ペーストの各成分も表に示される。ヤーンはまた、上の表で特定される。
【００２８】
発生する湿ったヤーンを約０．５〜０．８ｇ／ｍのヤーンの重量が達成されるまでロールに巻き取った。
【００２９】
目に見える欠陥のないＥＮ  １０２４２に従って切断された新しい（未使用の）パイプおよび接続金具を使用して作成されたアセンブリについて試験を実施した。推奨される試験部品は、ＩＳＯ  ７−１品質である（この品質の部品を使用した）。使用される試験アセンブリ１は、以下の図１に示され、圧力接続４、１．５”〜０．５”（３．８〜１．３ｃｍ）のレデューサー、および等しいバレルニップル３、１．５”（３．８  ｃｍ）ソケットおよび１．５”（３．８  ｃｍ）ストッパーからなる。使用されるソケットは、一般に、平行なねじ山と先細のストッパーを有する。
【００３０】
雄ねじ７は、金属鋸を用いて粗面化した。雄ねじおよび雌ねじ７は、鋼製ブラシを用いて清掃した。製品を試験ジョイント９，１０，１２の雄ねじ７に適用した。１つのねじ山１１は、アセンブリのソケットへの組み込みを可能にする目に見える位置で残した。製品の５つの巻を次のねじ山に適用し、５つのねじ山上を巻き戻り、次に以下の図２に示すように「十字形」の様式で適用して、最初まで巻き、もとに戻る。ねじ山が切断され、製品の後端がニップルまたはストッパーに押し込まれ、緩んでいない。
【００３１】
試験片を図１に示すようにトルクレンチを用いて１５０Ｎｍの入力トルクを印加して組み立てた。余分な生成物をスチールブラシを用いて除去した。試料を試験前に室温に冷却した。（摩擦により熱が発生することがある。）
【００３２】
次いで、部品および特にジョイントを、以下のように標準ＥＮ７５１−２スクリーニング試験に従って試験した。
【００３３】
適切なコネクタを試験アセンブリの開放端に取り付け、空気圧源に接続した。
【００３４】
試験アセンブリを空気または窒素で７．５±３バール（０．７５ＭＰａ±０．３ＭＰａ）に加圧した。
【００３５】
アセンブリを水浴（室温）に浸し、漏れを検査した。漏れは、浸漬時間の間の気泡の出現によって決定され、浸漬の最初の１５秒間に観察されたものを無視する。
【００３６】
ジョイント９および１０（図１参照）を４５°戻し、アセンブリを再度浸漬し、上記のように再度テストした。
【００３７】
＜耐環境試験＞
上記のようにインスタントシールについて一旦試験すると、試験アセンブリを水で満たし、（圧力コネクタジョイントの位置で）栓をし、引用された温度および対応する圧力で１週間保存した。次いで、ストッパーを取り外し、試験片を空にし、ジョイントを上記のように再度試験した。
【００３８】
【表２】
0006788594.tif 000003
【００３９】
コーティングａ１とｂ１とａ２とｂ２のコーティングの主な違いは、ＰＤＭＳの代わりにアボカドオイルを使用したことである。
【００４０】
比較のために、下の表は、上記コーティングを有するポリアミドヤーンを使用した以外は同じ配合物を使用した結果を示す。
【００４１】
【表３】
0006788594.tif 000004
【００４２】
ＰＡ  ４，６＝ポリアミド４，６、ＰＡ  ６，６＝ポリアミド６，６である。ＬＯＣＴＩＴＥ（登録商標）５５はパイプシーラント材料である。コーティングされたナイロンネジシーラント製品４であり、コーティングは、ヒドロキシ末端ポリジメチルシロキサンと、炭酸カルシウム、タルク、およびポリテトラフルオロエチレンを含む不活性充填剤とからなるペーストである。上記の表の比較結果に基づいて、組成物ａ１およびｂ１を有するＰＡ４，６およびＰＡ６，６を使用する場合は、ａ２およびｂ２組成物を用いて形成されたシールが、ａ１およびｂ１の組成物を用いて形成したものよりもそれぞれ良好であることから、組成物ａ１およびｂ１を有するＰＡ４，６およびＰＡ６，６を使用すると劣ることが予想される。
【００４３】
前述の実験から明らかなように、本発明のシーラント材料は、他の組成物と比較して明らかに利点を提供し、最適な特性のために注意深く配合されている。
【００４４】
本発明に関連して本明細書中で使用される、用語「含む（ｃｏｍｐｒｉｓｅｓ）／含む（ｃｏｍｐｒｉｓｉｎｇ）」および用語「有する（ｈａｖｉｎｇ）／含む（ｉｎｃｌｕｄｉｎｇ）」は、記載された特徴、整数、工程または成分の存在を特定するために使用されるが、１または２以上の他の特徴、整数、工程、成分またはそれらのグループの存在または付加を除外しない。
【００４５】
明確にするために、別個の実施形態の文脈で記載される本発明の特定の特徴は、単一の実施形態では、組み合わせてもまた提供されてもよいことが理解される。逆に、簡潔にするために、単一の実施形態の文脈で記載されている本発明の種々の特徴は、別々にまたは任意の適切なサブコンビネーションで提供されてもよい。
【図１】
0006788594.tif 000005
【図２】
0006788594.tif 000006